Стекло
GLASS

Изобретение относится к технологии силикатов и касается составов стекол, которые могут быть использованы для изготовления изделий декоративно-художественного назначения.
2
2
2
2
3
2
3
Известно стекло, содержащее следующие компоненты, мас. %: SiO 57,0-58,0; NaO 1,0-3,0; KO 14,0-16,0; ZnO 1,0-2,0; BaO 20,0-21,0; SbO 0,5-0,6; ErO 0,02-0,08; SrO 1,0-4,0 [1].
Задачей изобретения является расширение арсенала технических средств для создания изделий декоративно-художественного назначения.
2
2
2
3
2
3
2
3
2
2
2
2
3
2
3
2
3
2
Технический результат достигается тем, что стекло, включающее SiO, KO, ZnO, BaO, SbO, ЕrO, SrO, дополнительно содержит ВO и ТеO, при следующем соотношении компонентов, мас. %: SiO 50,3-53,1; КO 17,0-18,0; ZnO 0,1-0,15; BaO 20,0-21,0; SbO 0,1-0,15; ErO 1,0-1,5; SrO 0,6-0,8; BO 6,0-8,0; TeO 0,8-1,4.
В таблице приведены составы стекла.
Стекло может быть сварено в электропечах любой конструкции.
Источники информации
1. SU 962228, 1982.